СПОСОБ ПРОИЗВОДСТВА НЕТЕКСТУРИРОВАННОЙ ЭЛЕКТРОТЕХНИЧЕСКОЙ СТАЛИ С ВЫСОКОЙ МАГНИТНОЙ ИНДУКЦИЕЙ

1. Способ производства нетекстурированной электротехнической стали с высокой магнитной индукцией, состоящий из следующих процедур:
1) Выплавка и отливка
Химический состав нетекстурированной электротехнический стали в процентах по весу таков: Si 0,1~1%, Al 0,005~1,0%, С≤0,004%, Mn 0,10~1,50%, P≤0,2%, S≤0,005%, N≤0,002, Nb+V+Ti≤0,006%, a остальное составляет Fe и неустранимые включения; нетекстурированную электротехническую сталь подвергают выплавке и вторичному рафинированию в конвертере или электрической печи, а затем отливают в виде стального прутка;
2) Горячая прокатка
Стальной пруток нагревают до температуры в диапазоне 1150~1200°C и вымачивают при этой температуре в течение определенного времени, после чего при помощи горячей прокатки при температуре отделочной прокатки 830~900°C получают стальную полосу; при охлаждении до температуры ≥570°C полоса закручивается в рулон;
3) Правка
Горячекатаную полосу подвергают холодной прокатке с коэффициентом обжатия 2~5%;
4) Нормализация
После холодной прокатки горячекатаную полосу подвергают непрерывной нормализации при температуре не ниже 950°C, и выдерживают при этой температуре в течение 30~180 сек;
5) Травление и холодная прокатка
Нормализованную полосу подвергают травлению, а затем несколько раз проводят холодную прокатку с суммарным коэффициентом обжатия 70~80% до получения листа холоднокатаной стали с толщиной итогового изделия;
6) Отжиг
Холоднокатаный лист быстро нагревают и отжигают, при этом темп роста температуры составляет не менее 100°C/сек, нагрев выполняют до температуры в диапазоне 800~100°C, и выдерживают сталь при этой температуре в течение 5~60 сек, после чего медленно охлаждают до температуры 600~750°C при скорости охлаждения 3~15°C/сек.
2
2
2. Способ по п.1, отличающийся тем, что атмосфера отжига в процентах по объему содержит Н в количестве 30%~70%+N в количестве 70%~30%, точка росы ≤ -25°C.